"歯科用水系接着性組成物Aと分包型歯科用非水系硬化性組成物Bとを含む歯科用接着材料キットであって、前記歯科用水系接着性組成物Aは、酸性基含有重合性単量体a、酸性基を含まない脂肪族重合性単量体b、水c、及びイオウ原子を含まないアミン系還元剤d1を含有し、前記分包型歯科用非水系硬化性組成物Bは、酸性基を含まない脂肪族重合性単量体b、酸性基を含まない芳香族重合性単量体e、イオウ原子を含む粉末状水溶性還元性化合物f、有機過酸化物g、及びイオウ原子を含まないアミン系還元剤d2を含有する歯科用接着材料キット。前記歯科用水系接着性組成物Aに含まれる重合性単量体及び溶媒の総量100重量部中において、前記酸性基含有重合性単量体aが1~40重量部、前記酸性基を含まない脂肪族重合性単量体bが10~50重量部、前記水cが5~75重量部含有され、かつ前記歯科用水系接着性組成物A中の重合性単量体の総量100重量部に対して、前記アミン系還元剤d1が0.1~10重量部含有され、前記分包型歯科用非水系硬化性組成物B中の重合性単量体の総量100重量部中において、前記酸性基を含まない脂肪族重合性単量体bが20~75重量部、前記酸性基を含まない芳香族重合性単量体eが25~80重量部含有され、かつ前記分包型歯科用非水系硬化性組成物B中の重合性単量体の総量100重量部に対して、前記粉末状水溶性還元性化合物fが0.1~3重量部、前記有機過酸化物gが0.1~10重量部、前記アミン系還元剤d2が0.25~4重量部含有される請求項1に記載の歯科用接着材料キット。前記歯科用水系接着性組成物Aに含まれる重合性単量体の総量を100重量部とした場合の前記アミン系還元剤d1と、前記歯科用非水系硬化性組成物Bに含まれる重合性単量体の総量を100重量部とした場合の前記アミン系還元剤d2の重量比d1/d2が、0.5/1~35/1である請求項2に記載の歯科用接着材料キット。前記歯科用水系接着性組成物Aが、酸性基を含まない芳香族重合性単量体eをさらに含有する請求項1に記載の歯科用接着材料キット。前記歯科用水系接着性組成物Aが、光重合開始剤hをさらに含有する請求項1に記載の歯科用接着材料キット。前記歯科用水系接着性組成物Aが、フィラーiをさらに含有する請求項1に記載の歯科用接着材料キット。前記歯科用非水系硬化性組成物Bが、フィラーiをさらに含有する請求項1に記載の歯科用接着材料キット。前記アミン系還元剤d1及びd2が、芳香環に電子吸引基を有しない芳香族アミンである請求項1に記載の歯科用接着材料キット。前記粉末状水溶性還元性化合物fが、粉末状の、亜硫酸塩又は亜硫酸水素塩である請求項1に記載の歯科用接着材料キット。前記歯科用水系接着性組成物Aが、1液型の歯科用接着剤である請求項1に記載の歯科用接着材料キット。歯科用支台築造材料キットである請求項1に記載の歯科用接着材料キット。しかしながら、上記の特許文献1に記載のレドックス硬化型非水系硬化性組成物は、本発明者らが検討したところ、接着耐久性に改善の余地があることがわかった。そこで本発明は、接着耐久性に優れた歯科用接着材料キットを提供することを目的とする。上記目的を達成した本発明は、歯科用水系接着性組成物Aと分包型歯科用非水系硬化性組成物Bとを含む歯科用接着材料キットであって、前記歯科用水系接着性組成物Aは、酸性基含有重合性単量体a、酸性基を含まない脂肪族重合性単量体b、水c、及びイオウ原子を含まないアミン系還元剤d1を含有し、前記分包型歯科用非水系硬化性組成物Bは、酸性基を含まない脂肪族重合性単量体b、酸性基を含まない芳香族重合性単量体e、イオウ原子を含む粉末状水溶性還元性化合物f、有機過酸化物g、及びイオウ原子を含まないアミン系還元剤d2を含有する歯科用接着材料キットである。本発明の歯科用接着材料キットにおいて好ましくは、前記歯科用水系接着性組成物Aに含まれる重合性単量体及び溶媒の総量100重量部中において、前記酸性基含有重合性単量体aが1~40重量部、前記酸性基を含まない脂肪族重合性単量体bが10~50重量部、前記水cが5~75重量部含有され、かつ前記歯科用水系接着性組成物A中の重合性単量体の総量100重量部に対して、前記アミン系還元剤d1が0.1~10重量部含有され、前記分包型歯科用非水系硬化性組成物B中の重合性単量体の総量100重量部中において、前記酸性基を含まない脂肪族重合性単量体bが20~75重量部、前記酸性基を含まない芳香族重合性単量体eが25~80重量部含有され、かつ前記分包型歯科用非水系硬化性組成物B中の重合性単量体の総量100重量部に対して、前記粉末状水溶性還元性化合物fが0.1~3重量部、前記有機過酸化物gが0.1~10重量部、前記アミン系還元剤d2が0.25~4重量部含有される。前記歯科用水系接着性組成物Aに含まれる重合性単量体の総量を100重量部とした場合の前記アミン系還元剤d1と、前記歯科用非水系硬化性組成物Bに含まれる重合性単量体の総量を100重量部とした場合の前記アミン系還元剤d2の重量比d1/d2は、0.5/1~35/1であることが好ましい。本発明の歯科用接着材料キットにおいては、前記歯科用水系接着性組成物Aが、酸性基を含まない芳香族重合性単量体eをさらに含有することが好ましい。前記歯科用水系接着性組成物Aが、光重合開始剤hをさらに含有することが好ましい。前記歯科用水系接着性組成物Aが、フィラーiをさらに含有することが好ましい。前記歯科用非水系硬化性組成物Bが、フィラーiをさらに含有することが好ましい。本発明の歯科用接着材料キットにおいては、前記アミン系還元剤d1及びd2が、芳香環に電子吸引基を有しない芳香族アミンであることが好ましい。前記粉末状水溶性還元性化合物fが、粉末状の、亜硫酸塩又は亜硫酸水素であることが好ましい。歯科用水系接着性組成物Aは、1液型の歯科用接着剤であることが好ましい。本発明の歯科用接着材料キットは、好適には、歯科用支台築造材料キットである。本発明の歯科用接着材料キットによれば、象牙質などの歯質に対する優れた接着耐久性が得られる。本発明の歯科用接着材料キットは、歯科用水系接着性組成物Aと分包型歯科用非水系硬化性組成物Bとを含み、歯科用水系接着性組成物Aは、酸性基含有重合性単量体a、酸性基を含まない脂肪族重合性単量体b、水c、及びイオウ原子を含まないアミン系還元剤d1を必須成分として含有し、分包型歯科用非水系硬化性組成物Bは、酸性基を含まない脂肪族重合性単量体b、酸性基を含まない芳香族重合性単量体e、イオウ原子を含む粉末状水溶性還元性化合物f、有機過酸化物g、及びイオウ原子を含まないアミン系還元剤d2を必須成分として含有することに特徴を有する。本発明者らの詳細な検討により、レドックス重合開始剤の還元剤であるアミン系還元剤d1を含有する水系接着性組成物と、レドックス重合開始剤の酸化剤である有機過酸化物g並びにレドックス重合開始剤の還元剤である、粉末状水溶性還元性化合物f及びアミン系還元剤d2を含有する非水系硬化性組成物とによる2ステップ型の硬化システムによれば、高い接着耐久性が得られることが見出された。まず、歯科用水系接着性組成物Aについて詳細に説明する。接着性組成物Aには、酸性基含有重合性単量体aが含まれる。本発明に用いられる酸性基含有重合性単量体aは、歯質の脱灰を促進するとともに、歯質への接着性を向上させる。本発明に用いられる酸性基含有重合性単量体aとしては、例えば、リン酸基、ピロリン酸基、チオリン酸基、ホスホン酸基、カルボン酸基、スルホン酸基等の酸性基を少なくとも1個有し、且つアクリロイル基、メタクリロイル基、ビニル基、スチレン基等の重合性基を少なくとも1個有する重合性単量体が挙げられ、重合性基としてアクリロイル基、またはメタクリロイル基を有するものが好ましい。酸性基含有重合性単量体aは、単独で又は2種以上適宜組み合わせて使用することができる。酸性基含有重合性単量体aの具体例を下記する。なお、以下において、メタクリロイルとアクリロイルとをメタアクリロイルと総称する。リン酸基含有重合性単量体としては、2-メタアクリロイルオキシエチルジハイドロジェンホスフェート、3-メタアクリロイルオキシプロピルジハイドロジェンホスフェート、4-メタアクリロイルオキシブチルジハイドロジェンホスフェート、5-メタアクリロイルオキシペンチルジハイドロジェンホスフェート、6-メタアクリロイルオキシヘキシルジハイドロジェンホスフェート、7-メタアクリロイルオキシヘプチルジハイドロジェンホスフェート、8-メタアクリロイルオキシオクチルジハイドロジェンホスフェート、9-メタアクリロイルオキシノニルジハイドロジェンホスフェート、10-メタアクリロイルオキシデシルジハイドロジェンホスフェート、11-メタアクリロイルオキシウンデシルジハイドロジェンホスフェート、12-メタアクリロイルオキシドデシルジハイドロジェンホスフェート、16-メタアクリロイルオキシヘキサデシルジハイドロジェンホスフェート、20-メタアクリロイルオキシイコシルジハイドロジェンホスフェート、ビス2-メタアクリロイルオキシエチルハイドロジェンホスフェート、ビス4-メタアクリロイルオキシブチルハイドロジェンホスフェート、ビス6-メタアクリロイルオキシヘキシルハイドロジェンホスフェート、ビス8-メタアクリロイルオキシオクチルハイドロジェンホスフェート、ビス9-メタアクリロイルオキシノニルハイドロジェンホスフェート、ビス10-メタアクリロイルオキシデシルハイドロジェンホスフェート、1,3-ジメタアクリロイルオキシプロピルジハイドロジェンホスフェート、2-メタアクリロイルオキシエチルフェニルハイドロジェンホスフェート、2-メタアクリロイルオキシエチル2-ブロモエチルハイドロジェンホスフェート、2-メタクリロイルオキシエチル-4-メトキシフェニルハイドロジェンホスフェート、2-メタクリロイルオキシプロピル-4-メトキシフェニルハイドロジェンホスフェート並びにこれらの酸塩化物、アルカリ金属塩及びアミン塩が例示される。ピロリン酸基含有重合性単量体としては、ピロリン酸ビス2-メタアクリロイルオキシエチル、ピロリン酸ビス4-メタアクリロイルオキシブチル、ピロリン酸ビス6-メタアクリロイルオキシヘキシル、ピロリン酸ビス8-メタアクリロイルオキシオクチル、ピロリン酸ビス10-メタアクリロイルオキシデシル並びにこれらの酸塩化物、アルカリ金属塩及びアミン塩が例示される。チオリン酸基含有重合性単量体としては、2-メタアクリロイルオキシエチルジハイドロジェンチオホスフェート、3-メタアクリロイルオキシプロピルジハイドロジェンチオホスフェート、4-メタアクリロイルオキシブチルジハイドロジェンチオホスフェート、5-メタアクリロイルオキシペンチルジハイドロジェンチオホスフェート、6-メタアクリロイルオキシヘキシルジハイドロジェンチオホスフェート、7-メタアクリロイルオキシヘプチルジハイドロジェンチオホスフェート、8-メタアクリロイルオキシオクチルジハイドロジェンチオホスフェート、9-メタアクリロイルオキシノニルジハイドロジェンチオホスフェート、10-メタアクリロイルオキシデシルジハイドロジェンチオホスフェート、11-メタアクリロイルオキシウンデシルジハイドロジェンチオホスフェート、12-メタアクリロイルオキシドデシルジハイドロジェンチオホスフェート、16-メタアクリロイルオキシヘキサデシルジハイドロジェンチオホスフェート、20-メタアクリロイルオキシイコシルジハイドロジェンチオホスフェート及びこれらの酸塩化物、アルカリ金属塩、アンモニウム塩が例示される。ホスホン酸基含有重合性単量体としては、2-メタアクリロイルオキシエチルフェニルホスフォネート、5-メタアクリロイルオキシペンチル-3-ホスフォノプロピオネート、6-メタアクリロイルオキシヘキシル-3-ホスフォノプロピオネート、10-メタアクリロイルオキシデシル-3-ホスフォノプロピオネート、6-メタアクリロイルオキシヘキシル-3-ホスフォノアセテート、10-メタアクリロイルオキシデシル-3-ホスフォノアセテート及びこれらの酸塩化物、アルカリ金属塩、アンモニウム塩が例示される。カルボン酸基含有重合性単量体としては、分子内に1個のカルボキシル基又はその酸無水物基を有する一官能性重合性単量体、分子内に複数のカルボキシル基又はその酸無水物基を有する一官能性重合性単量体などが挙げられる。分子内に1個のカルボキシル基又はその酸無水物基を有する一官能性重合性単量体の例としては、メタアクリル酸、N-メタアクリロイルグリシン、N-メタアクリロイルアスパラギン酸、2-メタアクリロイルオキシエチルハイドロジェンサクシネート、2-メタアクリロイルオキシエチルハイドロジェンフタレート、2-メタアクリロイルオキシエチルハイドロジェンマレート、O-メタアクリロイルチロシン、N-メタアクリロイルチロシン、N-メタアクリロイルフェニルアラニン、N-メタアクリロイル-p-アミノ安息香酸、N-メタアクリロイル-o-アミノ安息香酸、p-ビニル安息香酸、2-メタアクリロイルオキシ安息香酸、3-メタアクリロイルオキシ安息香酸、4-メタアクリロイルオキシ安息香酸、N-メタアクリロイル-5-アミノサリチル酸、N-メタアクリロイル-4-アミノサリチル酸等及びこれらの化合物のカルボキシル基を酸無水物基化した化合物が挙げられる。分子内に複数のカルボキシル基又はその酸無水物基を有する一官能性重合性単量体の例としては、例えば、6-メタアクリロイルオキシヘキサン-1,1-ジカルボン酸、9-メタアクリロイルオキシノナン-1,1-ジカルボン酸、10-メタアクリロイルオキシデカン-1,1-ジカルボン酸、11-メタアクリロイルオキシウンデカン-1,1-ジカルボン酸、12-メタアクリロイルオキシドデカン-1,1-ジカルボン酸、13-メタアクリロイルオキシトリデカン-1,1-ジカルボン酸、4-メタアクリロイルオキシエチルトリメリテート、4-メタアクリロイルオキシエチルトリメリテートアンハイドライド、4-メタアクリロイルオキシブチルトリメリテート、4-メタアクリロイルオキシヘキシルトリメリテート、4-メタアクリロイルオキシデシルトリメリテート、2-メタアクリロイルオキシエチル-3’-メタアクリロイルオキシ-2’-3,4-ジカルボキシベンゾイルオキシプロピルサクシネート、6-メタアクリロイルオキシエチルナフタレン-1,2,6-トリカルボン酸無水物、6-メタアクリロイルオキシエチルナフタレン-2,3,6-トリカルボン酸無水物、4-メタアクリロイルオキシエチルカルボニルプロピオノイル-1,8-ナフタル酸無水物、4-メタアクリロイルオキシエチルナフタレン-1,8-トリカルボン酸無水物等が挙げられる。スルホン酸基含有重合性単量体としては、2-メタアクリルアミド-2-メチルプロパンスルホン酸、スチレンスルホン酸、2-スルホエチルメタアクリレートが例示される。上述の酸性基含有重合性単量体aの中でも、歯科用接着剤として用いた場合に接着強度が良好である観点から、10-メタアクリロイルオキシデシルジハイドロジェンホスフェート、4-メタアクリロイルオキシエチルトリメリテートアンハイドライド、4-メタアクリロイルオキシエチルトリメリテート、11-メタアクリロイルオキシウンデカン-1,1-ジカルボン酸、及び、2-メタクリロイルオキシエチルジハイドロジェンホスフェートとビス2-メタクリロイルオキシエチルハイドロジェンホスフェートの混合物が好ましく、10-メタアクリロイルオキシデシルジハイドロジェンホスフェートがより好ましい。本発明の歯科用接着材料キットにおける接着性組成物A中の酸性基含有重合性単量体の配合量は、接着性組成物Aに含まれる重合性単量体及び溶媒の総量100重量部中において、1~40重量部が好ましく、5~30重量部がより好ましく、10~20重量部がさらに好ましい。なお、重合性単量体及び溶媒の総量とは、酸性基含有重合性単量体a、酸性基を含まない脂肪族重合性単量体b、酸性基を含まない芳香族重合性単量体e、水c、及び有機溶媒の合計量のことをいう。接着性組成物Aには、酸性基を含まない脂肪族重合性単量体bが含まれる。本発明に用いられる酸性基を含まない脂肪族重合性単量体bは、歯質内部へ浸透し、硬化物の重合度を向上させ接着力を向上させる。酸性基を含まない脂肪族重合性単量体bとしては、酸性基リン酸基、ピロリン酸基、チオリン酸基、ホスホン酸基、カルボン酸基、スルホン酸基等及び芳香環を有しない重合性単量体が、1種類又は2種類以上組み合わせて用いられる。酸性基を含まない脂肪族重合性単量体bとしては、α-シアノアクリル酸、メタアクリル酸、α-ハロゲン化アクリル酸、クロトン酸、ソルビン酸、マレイン酸、イタコン酸等の有機酸の脂肪族エステル類、メタアクリルアミド、及びメタアクリルアミド誘導体、ビニルエステル類、ビニルエーテル類、モノ-N-ビニル誘導体が例示される。なかでも、脂肪族メタアクリル酸エステル及び脂肪族メタアクリルアミドが、硬化速度及び、硬化体の機械的物性、耐水性、耐着色性等の観点から好適に用いられる。酸性基を有しない脂肪族メタアクリル酸エステル及び脂肪族メタアクリルアミドの具体例を以下に示す。なお、本明細書において、一官能性、二官能性及び三官能性以上とは、それぞれ、メタアクリロイル基のようなラジカル重合性基を、一個、二個及び三個以上有することを意味する。一官能性脂肪族メタアクリル酸エステル及び脂肪族メタアクリルアミドメチルメタアクリレート、エチルメタアクリレート、プロピルメタアクリレート、イソプロピルメタアクリレート、ブチルメタアクリレート、イソブチルメタアクリレート、ラウリルメタアクリレート、2-N,N-ジメチルアミノエチルメタアクリレート、2,3-ジブロモプロピルメタアクリレート、2-ヒドロキシエチルメタアクリレート、3-ヒドロキシプロピルメタアクリレート、6-ヒドロキシヘキシルメタアクリレート、10-ヒドロキシデシルメタアクリレート、プロピレングリコールモノメタアクリレート、グリセリンモノメタアクリレート、エリトリトールモノメタアクリレート、N-メチロールメタアクリルアミド、N-ヒドロキシエチルメタアクリルアミド、N、N-ジヒドロキシエチルメタアクリルアミドなど。また、下記の一般式Iで示されるフルオロカーボン鎖を有するメタアクリル酸エステルを含んでいても良い。CH2=CR1COO-R2-RfI式中、R1は水素原子又はメチル基を示し、R2はアルキレン基を示し、Rfはパーフルオロアルキル基を示し、R2-Rfの炭素数は4~10であり、かつ、R2-Rfの炭素原子に結合する原子のうちフッ素原子が占める割合は50個数以上である。二官能性脂肪族メタアクリル酸エステルエチレングリコールジメタアクリレート、トリエチレングリコールジメタアクリレート、ポリエチレングリコールジメタアクリレート、プロピレングリコールジメタアクリレート、ネオペンチルグリコールジメタアクリレート、1,6-ヘキサンジオールジメタアクリレート、1,10-デカンジオールジメタアクリレート、1,2-ビス3-メタアクリロイルオキシ-2-ヒドロキシプロポキシエタン、ペンタエリトリトールジメタアクリレート、1,2-ビス3-メタクリロイルオキシ-2-ヒドロキシプロポキシエタン、2-ヒドロキシ-1,3-ジメタクリロイルオキシプロパン、[2,2,4-トリメチルヘキサメチレンビス2-カルバモイルオキシエチル]ジメタクリレートなど。三官能性以上の脂肪族メタアクリル酸エステルトリメチロールプロパントリメタアクリレート、トリメチロールエタントリメタアクリレート、テトラメチロールメタントリメタアクリレート、ペンタエリスリトールテトラメタアクリレート、N,N’-2,2,4-トリメチルヘキサメチレンビス2-アミノカルボキシプロパン-1,3-ジオールテトラメタクリレート、1,7-ジアクリロイルオキシ-2,2,6,6-テトラアクリロイルオキシメチル-4-オキシヘプタンなど。上述の酸性基を含まない脂肪族重合性単量体bの中でも、水酸基を含有するものが好ましく、1,2-ビス3-メタクリロイルオキシ-2-ヒドロキシプロポキシエタン、2-ヒドロキシエチルメタアクリレート、2-ヒドロキシ-1,3-ジメタクリロイルオキシプロパンが好ましい。また、ネオペンチルグリコールジメタアクリレートも好ましく用いることができる。本発明の歯科用接着材料キットにおける接着性組成物A中の酸性基を含まない脂肪族重合性単量体bの配合量は、接着性組成物Aに含まれる重合性単量体及び溶媒の総量100重量部中において、10~50重量部が好ましく、15~45重量部がより好ましく、20~40重量部がさらに好ましい。本発明の接着性組成物Aには、水cが含まれる。水cは、歯質に対する組成物の浸透促進に寄与する。また、粉末状水溶性還元性化合物fを溶解する溶媒としても機能する。本発明の歯科用接着材料キットにおける接着性組成物A中の水cの配合量は、接着性組成物Aに含まれる重合性単量体及び溶媒の総量100重量部中において、5~75重量部が好ましく、10~60重量部がより好ましく、15~45重量部がさらに好ましい。本発明の歯科用接着材料キットには、イオウ原子を含まないアミン系還元剤d1が含まれる。本発明に用いられる接着性組成物A中のアミン系還元剤d1はレドックス重合開始剤の還元剤成分であり、分包型歯科用非水系硬化性組成物Bを適用した際に歯質界面において有機過酸化物gと共にレドックス重合を促進し、高い接着性及び接着耐久性に寄与する。アミン系還元剤d1としては、芳香環に電子吸引基を有しない芳香族アミンが挙げられる。芳香環に電子吸引基を有しない芳香族アミンとしては、芳香族アミンの芳香環の水素原子が、カルボン酸基、カルボン酸エステル基、ニトリル基、ハロゲン基等の電子吸引基では置換されていない化合物が挙げられ、具体的に例示すると、N,N-ビス2-ヒドロキシエチル-3,5-ジメチルアニリン、N,N-ジ2-ヒドロキシエチル-p-トルイジン、N,N-ビス2-ヒドロキシエチル-3,4-ジメチルアニリン、N,N-ビス2-ヒドロキシエチル-4-エチルアニリン、N,N-ビス2-ヒドロキシエチル-4-イソプロピルアニリン、N,N-ビス2-ヒドロキシエチル-4-t-ブチルアニリン、N,N-ビス2-ヒドロキシエチル-3,5-ジ-イソプロピルアニリン、N,N-ビス2-ヒドロキシエチル-3,5-ジ-t-ブチルアニリン、N,N-ジメチルアニリン、N,N-ジメチル-p-トルイジン、N,N-ジメチル-m-トルイジン、N,N-ジエチル-p-トルイジン、N,N-ジメチル-3,5-ジメチルアニリン、N,N-ジメチル-3,4-ジメチルアニリン、N,N-ジメチル-4-エチルアニリン、N,N-ジメチル-4-イソプロピルアニリン、N,N-ジメチル-4-t-ブチルアニリン、N,N-ジメチル-3,5-ジ-t-ブチルアニリン等が挙げられる。上述した芳香環に電子吸引基を有しない芳香族アミンはいずれも一種類単独を用いてもよく、複数種類を併用してもよい。上述のアミン系還元剤d1の中でも、N,N-ジメチル-p-トルイジン、N,N-ジ2-ヒドロキシエチル-p-トルイジンが好ましい。本発明におけるアミン系還元剤d1の配合量は、接着性組成物A中の重合性単量体の総量100重量部に対して、0.1~10重量部が好ましい。0.1重量部以上であると、接着強さが低下せず、より好適には0.25重量部以上である。また、10重量部を超えると接着強さが低下するおそれがあり、また作業時間を確保できないおそれがあり、より好適には7.5重量部以下である。従って上記観点より、アミン系還元剤d1の配合量は、接着性組成物A中の重合性単量体の総量100重量部に対して、0.25~7.5重量部がより好ましく、0.5~5重量部がさらに好ましい。なお、重合性単量体の総量とは、酸性基含有重合性単量体a、酸性基を含まない脂肪族重合性単量体b、及び酸性基を含まない芳香族重合性単量体eの合計量のことをいう。本発明に用いられる接着性組成物Aには、酸性基を含まない芳香族重合性単量体eが含まれることが好ましい。酸性基を含まない芳香族重合性単量体eとしては、酸性基を有さず、芳香環及び水酸基を有するメタアクリレート単量体、並びに芳香環を有し、酸性基及び水酸基を有さないメタアクリレート単量体が挙げられる。酸性基を有さず、芳香環及び水酸基を有するメタアクリレート単量体は、酸性基を有さず、芳香環及び水酸基を有するメタアクリレート単量体であれば特に限定はなく、芳香環数及び水酸基数はそれぞれ独立した数であり、いずれの官能基も少なくとも1個有していればよい。かかる化合物としては、例えば、ビスフェノールA骨格を有し、水酸基を有するメタアクリレート単量体が挙げられ、より具体的には、2,2-ビス4-3-メタアクリロイルオキシ-2-ヒドロキシプロポキシフェニルプロパン通称Bis-GMA、2-[4-3-メタアクリロイルオキシ-2-ヒドロキシプロポキシフェニル]-2-[4-2,3-ジメタアクリロイルオキシプロポキシフェニル]プロパン通称Bis3、2-[4-3-メタアクリロイルオキシ-2-ヒドロキシプロポキシフェニル]-2-4-メタアクリロイルオキシジエトキシフェニルプロパン、2-[4-メタアクリロイルオキシ-2-ヒドロキシプロポキシフェニル]-2-4-メタアクリロイルオキシトリエトキシフェニルプロパン、2-[4-3-メタアクリロイルオキシ-2-ヒドロキシプロポキシフェニル]-2-4-メタアクリロイルオキシジプロポキシフェニルプロパン等が挙げられ、これらは単独で又は2種類以上を適宜組合わせて用いることができる。芳香環を有し、酸性基及び水酸基を有さないメタアクリレート単量体は、芳香環を有し、酸性基及び水酸基を有さないアクリレート単量体であれば特に限定はなく、少なくとも1個の芳香環を有していればよい。かかる化合物としては、例えば、ビスフェノールA骨格を有し、水酸基を有さないアクリレート単量体が挙げられ、より具体的には、2,2-ビスメタアクリロイルオキシフェニルプロパン、2,2-ビス4-メタアクリロイルオキシエトキシフェニルプロパン、2,2-ビス4-メタアクリロイルオキシポリエトキシフェニルプロパン、2,2-ビス4-メタアクリロイルオキシジエトキシフェニルプロパン、2,2-ビス4-メタアクリロイルオキシテトラエトキシフェニルプロパン、2,2-ビス4-メタアクリロイルオキシペンタエトキシフェニルプロパン、2,2-ビス4-メタアクリロイルオキシジプロポキシフェニルプロパン、2-4-メタアクリロイルオキシジエトキシフェニル-2-4-メタアクリロイルオキシエトキシフェニルプロパン、2-4-メタアクリロイルオキシジエトキシフェニル-2-4-メタアクリロイルオキシトリエトキシフェニルプロパン、2-4-メタアクリロイルオキシジプロポキシフェニル-2-4-メタアクリロイルオキシトリエトキシフェニルプロパン、2,2-ビス4-メタアクリロイルオキシプロポキシフェニルプロパン、2,2-ビス4-メタアクリロイルオキシイソプロポキシフェニルプロパン等が挙げられる。これらの中でも、接着性組成物Aに用いる酸性基を含まない芳香族重合性単量体eとしては、酸性基を有さず、芳香環及び水酸基を有するメタアクリレート単量体が好ましく、硬化後の機械的強度が優れる観点から、Bis-GMAが好ましい。本発明の歯科用接着材料キットにおける接着性組成物A中の酸性基を含まない芳香族重合性単量体eの配合量は、接着性組成物Aに含まれる重合性単量体及び溶媒の総量100重量部中において、15~45重量部が好ましく、20~40重量部がより好ましく、25~35重量部がさらに好ましい。本発明の歯科用接着材料キットには、光硬化性を付与するために、接着性組成物A中に光重合開始剤hが含まれることが好ましい。光重合開始剤hとしては、例えば、ビスアシルホスフィンオキサイド類、チオキサントン類又はチオキサントン類の第4級アンモニウム塩、ケタール類、α-ジケトン類、クマリン類、アントラキノン類、ベンゾインアルキルエーテル化合物類、α-アミノケトン系化合物などが挙げられる。これらの具体例としては、国際公開第2008/087977号パンフレットに記載のものが挙げられる。これらの光重合開始剤の中でも、ビスアシルホスフィンオキサイド類及びその塩、並びにα-ジケトン類からなる群から選択される少なくとも1種を用いることが好ましい。これにより、可視及び近紫外領域での光硬化性に優れ、ハロゲンランプ、発光ダイオードLED、キセノンランプのいずれの光源を用いても十分な光硬化性を示す組成物が得られる。光重合開始剤hの配合量は特に限定されないが、光硬化性の観点から、接着性組成物A中の重合性単量体の総量100重量部に対して、0.1~10重量部が好ましい。なお、光重合開始剤hを使用する際には、光重合を促進する目的で、公知の重合促進剤と組み合わせて用いてもよい。従って、接着性組成物Aは、重合促進剤を含んでいてもよい。接着性組成物Aには、接着性、塗布性、流動性、X線不透過性、機械的強度を向上させるために、フィラーiが含まれることが好ましい。フィラーiとしては、無機系フィラー、有機系フィラー、及び無機系フィラーと有機系フィラーとの複合体フィラーが挙げられる。無機系フィラーとしては、シリカ;カオリン、クレー、雲母、マイカ等のシリカを基材とする鉱物;シリカを基材とし、Al2O3、B2O3、TiO2、ZrO2、BaO、La2O3、SrO、ZnO、CaO、P2O5、Li2O、Na2Oなどを含有する、セラミックス及びガラス類が例示される。ガラス類としては、ランタンガラス、バリウムガラス、ストロンチウムガラス、ソーダガラス、リチウムボロシリケートガラス、亜鉛ガラス、フルオロアルミノシリケートガラス、ホウ珪酸ガラス、バイオガラスが好適に用いられる。結晶石英、ヒドロキシアパタイト、アルミナ、酸化チタン、酸化イットリウム、ジルコニア、リン酸カルシウム、硫酸バリウム、水酸化アルミニウム、フッ化ナトリウム、フッ化カリウム、モノフルオロリン酸ナトリウム、フッ化リチウム、フッ化イッテルビウムも好適に用いられる。無機系フィラーと有機系フィラーとの複合体フィラーとしては、有機系フィラーに無機系フィラーを分散させたもの、無機系フィラーを種々の重合性単量体にてコーティングした無機/有機複合フィラーが例示される。硬化性、機械的強度、塗布性を向上させるために、フィラーiをシランカップリング剤等の公知の表面処理剤で予め表面処理してから用いてもよい。表面処理剤としては、ビニルトリメトキシシラン、ビニルトリエトキシシラン、ビニルトリクロロシラン、ビニルトリβ-メトキシエトキシシラン、γ-メタクリロイルオキシプロピルトリメトキシシラン、γ-グリシドキシプロピルトリメトキシシラン、γ-メルカプトプロピルトリメトキシシラン、γ-アミノプロピルトリエトキシシランが例示される。接着性組成物A中に用いられるフィラーiとしては、接着力、塗布性の点で、一次粒子径が0.001~0.1μmの微粒子フィラーが好ましい。具体例としては、アエロジルOX50、アエロジル50、アエロジル200、アエロジル380、アエロジルR972、アエロジル130以上、いずれも日本アエロジル社製、商品名が挙げられる。フィラーiは、1種単独を配合してもよく、複数種類を組み合わせて配合してもよい。フィラーiの配合量は、接着性組成物A中の重合性単量体の総量100重量部に対して、0.1~30重量部の範囲が好ましく、0.5~20重量部の範囲がより好ましく、1~10重量部の範囲が最も好ましい。本発明の歯科用接着材料キットにおける接着性組成物Aには、接着力、塗布性、歯質への浸透性、並びに、酸性基含有重合性単量体a及び酸性基を含まない脂肪族重合性単量体bの水cに対する溶解性を向上させるために、水溶性有機溶媒を配合してもよい。水溶性有機溶媒としては、通常、常圧下における沸点が150°C以下であり、且つ25°Cにおける水に対する溶解度が5重量以上、より好ましくは30重量以上、最も好ましくは任意の割合で水に溶解可能な有機溶剤が使用される。中でも、常圧下における沸点が100°C以下の水溶性有機溶媒が好ましく、その具体例としては、エタノール、メタノール、1-プロパノール、イソプロピルアルコール、アセトン、メチルエチルケトン、1,2-ジメトキシエタン、1,2-ジエトキシエタン、テトラヒドロフランが挙げられる。水溶性有機溶媒は、1種単独を配合してもよく、複数種類を組み合わせて配合してもよい。水溶性有機溶媒の配合量が過多な場合は接着力が低下することがある。水溶性有機溶媒の配合量は、接着性組成物Aに含まれる重合性単量体及び溶媒の総量100重量部中において、1~70重量部の範囲が好ましく、5~50重量部の範囲がより好ましく、7.5~30重量部の範囲が最も好ましい。本発明の歯科用接着材料キットにおいては、混和する必要が無く、操作が簡便であることから接着性組成物Aが1液型であることが好ましい。続いて、分包型歯科用非水系硬化性組成物Bについて記載する。分包型歯科用非水系硬化性組成物Bは、酸性基を含まない脂肪族重合性単量体b、酸性基を含まない芳香族重合性単量体e、イオウ原子を含む粉末状水溶性還元性化合物f、有機過酸化物g、及びイオウ原子を含まないアミン系還元剤d2を含有する。分包型歯科用非水系硬化性組成物Bに含まれる、酸性基を含まない脂肪族重合性単量体bとしては、接着性組成物Aに含まれる前記の酸性基を含まない脂肪族重合性単量体bと同じものが挙げられる。上述の酸性基を含まない脂肪族重合性単量体bの中でも、組成物の操作性、ペースト性状及び硬化物の機械的強度が優れる観点から、二官能性以上の重合性単量体が好ましく、1,2-ビス3-メタクリロイルオキシ-2-ヒドロキシプロポキシエタン、ネオペンチルグリコールジメタクリレート、トリエチレングリコールジメタクリレートがより好ましい。硬化性組成物B中の酸性基を含まない脂肪族重合性単量体bの配合量は、硬化性組成物B中の重合性単量体の総量100重量部中において、20~75重量部が好ましく、25~70重量部がより好ましい。分包型歯科用非水系硬化性組成物Bに含まれる、酸性基を含まない芳香族重合性単量体eとしては、接着性組成物Aに含まれる前記の酸性基を含まない芳香族重合性単量体eと同じものが挙げられる。これらの中でも、支台築造材料として用いた場合に、強度に優れる観点から、2,2-ビス4-3-メタアクリロイルオキシ-2-ヒドロキシプロポキシフェニルプロパン、及び2,2-ビス4-メタアクリロイルオキシポリエトキシフェニルプロパンが好ましい。なお、2,2-ビス4-メタアクリロイルオキシポリエトキシフェニルプロパンの中では、エトキシ基の平均付加モル数が2.6である化合物通称D2.6Eが好ましい。硬化性組成物B中の酸性基を含まない芳香族重合性単量体eの配合量は、硬化性組成物B中の重合性単量体の総量100重量部中において、25~80重量部が好ましく、30~75重量部がより好ましい。分包型歯科用非水系硬化性組成物Bには、イオウ原子を含む粉末状水溶性還元性化合物fが含まれる。粉末状水溶性還元性化合物fは、レドックス重合開始剤の還元剤成分である。粉末状水溶性還元性化合物fは、非水系硬化性組成物に粉末状で分散させる。接着性組成物Aで処理された歯質に硬化性組成物Bを適用する際、粉末状水溶性還元性化合物fは、歯質及び接着性組成物Aに含まれる水に溶解し、接着界面において接着性組成物A中のアミン系還元剤d1とともに効率よく硬化反応を促進する。本発明でいう水溶性とは、室温25°Cにおける水に対する溶解度が0.5mg/100mL以上であることを意味する。粉末状水溶性還元性化合物fとしては、同溶解度が1mg/100mL以上のものが好ましい。粉末状水溶性還元性化合物fとしては、亜硫酸塩、亜硫酸水素塩、ピロ亜硫酸塩、チオ硫酸塩、チオン酸塩、亜二チオン酸塩等の各粉末が例示される。これら例示の中でも、酸性基を含まない脂肪族重合性単量体b及び酸性基を含まない芳香族重合性単量体eに対する溶解性の低さ、水溶性の高さ、還元剤としての能力の高さ等の観点から、亜硫酸塩及び亜硫酸水素塩の各粉末が好ましく、中でも、亜硫酸ナトリウム、亜硫酸カリウム、亜硫酸カルシウム、亜硫酸アンモニウム、亜硫酸水素ナトリウム、亜硫酸水素カリウムの粉末が最も好ましい。なお、前記粉末状水溶性還元性化合物fの組成物中での分散状態は、組成物を水が存在しない環境下で硬化させた後に硬化物を破断し、その破断面をエネルギー分散型微小部蛍光X線分析装置にて測定することにより確認することができる。粉末状水溶性還元性化合物fの平均粒径は限定されないが、過大であると沈降し易くなるので、500μm以下が好ましく、100μm以下がより好ましい。一方、平均粒径が過小であると粉末の比表面積が過大になって酸性基を含まない脂肪族重合性単量体b及び酸性基を含まない芳香族重合性単量体eへの分散可能な量が減少するので、0.01μm以上が好ましい。すなわち、粉末状水溶性還元性化合物fの平均粒径は0.01~500μmの範囲が好ましく、0.01~100μmの範囲がより好ましい。粉末状水溶性還元性化合物fの形状については、球状、針状、板状、破砕状など、種々の形状が挙げられるが、特に制限されない。粉末状水溶性還元性化合物fは、粉砕法、凍結乾燥法等の従来公知の方法で作製することができる。本発明における粉末状水溶性還元性化合物fの配合量は、硬化性組成物B中の重合性単量体の総量100重量部に対して、0.1~3重量部が好ましい。0.1重量部未満であると、高い接着性が得られないおそれがあり、より好適には0.2重量部以上である。また、3重量部を超えると硬化物の機械的強度が低下するおそれがあり、より好適には2.5重量部以下である。従って上記観点より、粉末状水溶性還元性化合物fの配合量は、硬化性組成物B中の重合性単量体の総量100重量部に対して、0.2~2.5重量部がより好ましく、0.3~2重量部がさらに好ましい。本発明の歯科用接着材料キットには、分包型歯科用非水系硬化性組成物B中に有機過酸化物gが含まれる。有機過酸化物gは、レドックス重合開始剤の酸化剤成分である。有機過酸化物gとしては、ジアシルパーオキサイド類、パーオキシエステル類、パーオキシカーボネート類、ジアルキルパーオキサイド類、パーオキシケタール類、ケトンパーオキサイド類、ハイドロパーオキサイド類が例示される。ジアシルパーオキサイド類の具体例としては、ベンゾイルパーオキサイド、2,4-ジクロロベンゾイルパーオキサイド、m-トルオイルパーオキサイド、ラウロイルパーオキサイドが挙げられる。パーオキシエステル類の具体例としては、t-ブチルパーオキシベンゾエート、ビス-t-ブチルパーオキシイソフタレート、t-ブチルパーオキシ-2-エチルヘキサノエートが挙げられる。パーオキシカーボネート類の具体例としては、t-ブチルパーオキシイソプロピルカーボネートが挙げられる。ジアルキルパーオキサイド類の具体例としては、ジクミルパーオキサイド、ジ-t-ブチルパーオキサイド、2,5-ジメチル-2,5-ビスベンゾイルパーオキシヘキサンが挙げられる。パーオキシケタール類の具体例としては、1,1-ビスt-ブチルパーオキシ-3,3,5-トリメチルシクロヘキサン、1,1-ビスt-ブチルパーオキシシクロヘキサン、1,1-ビスt-ヘキシルパーオキシシクロヘキサンが挙げられる。ケトンパーオキサイド類の具体例としては、メチルエチルケトンパーオキサイド、シクロヘキサノンパーオキサイド、メチルアセトアセテートパーオキサイドが挙げられる。ハイドロパーオキサイド類の具体例としては、t-ブチルハイドロパーオキサイド、クメンハイドロパーオキサイド、ジイソプロピルベンゼンハイドロパーオキサイドが挙げられる。硬化性組成物Bにおける有機過酸化物gの配合量は、硬化性組成物B中の重合性単量体の総量100重量部に対して、0.1~10重量部が好ましい。0.1重量部未満であると、硬化が遅延するおそれがあり、より好適には0.2重量部以上である。10重量部を超えると硬化が速過ぎて、高い接着性が得られないおそれがあり、より好適には7.5重量部以下である。従って上記観点より、有機化酸化物gの配合量は、硬化性組成物B中の重合性単量体の総量100重量部に対して、0.2~7.5重量部がより好ましく、0.3~5重量部がさらに好ましい。硬化性組成物Bには、イオウ原子を含まないアミン系還元剤d2が含まれる。アミン系還元剤d2はレドックス重合開始剤の還元剤成分であり、有機過酸化物gとのレドックス反応により硬化性組成物Bの硬化反応に寄与し、また、硬化性組成物Bの硬化物の機械特性の耐久性曲げ耐久性等を向上させる。アミン系還元剤d2としては、接着性組成物Aに含まれる前記のアミン系還元剤d1と同じものが挙げられる。本発明におけるアミン系還元剤d2の配合量は、硬化性組成物B中の重合性単量体の総量100重量部に対して、0.25~4重量部が好ましい。0.25重量部未満であると、硬化が遅延するおそれがあり、より好適には0.3重量部以上である。また、4重量部を超えると硬化が速過ぎて、高い接着性が得られないおそれがあり、より好適には3.5重量部以下である。従って上記観点より、アミン系還元剤d2の配合量は、硬化性組成物B中の重合性単量体の総量100重量部に対して、0.3~3.5重量部がより好ましく、0.4~3重量部がさらに好ましい。本発明の歯科用接着材料キットは、歯質への高い接着性を得るために、接着性組成物Aに含まれる重合性単量体の総量を100重量部とした場合の前記アミン系還元剤d1と、硬化性組成物Bに含まれる重合性単量体の総量を100重量部とした場合の前記アミン系還元剤d2の重量比d1/d2が0.5/1~35/1であることが好ましい。この重量比が0.5/1未満であると高い接着性及び接着耐久性が得られ難いおそれがあり、35/1より上であると硬化性組成物Bの硬化が遅延するおそれがある。接着性組成物A中にアミン系還元剤d1が含まれていることで、歯面に浸透した部位で重合が進行するため、高い接着強さが得られると考えられる。本発明に用いられる分包型歯科用硬化性組成物Bは非水系であり、非水系とは、実質的には水が配合されていないという意味である。実質的に水が配合されていないとは、水が積極的に添加されていないことを意味し、不可避的に混入する微量水分の含有は許容される。具体的な数値で示すと、実質的には水が配合されていないとは、水の配合量が、硬化性組成物B中の重合性単量体の総量100重量部に対して、5重量部以下、好ましくは3重量部以下、より好ましくは1重量部以下であることをいう。硬化性組成物Bには、光硬化性を付与するために、光重合開始剤hが含まれることが好ましい。光重合開始剤hとしては、接着性組成物Aで例示した前記の光重合開始剤hと同じものが挙げられる。光重合開始剤hの配合量は特に限定されないが、光硬化性の観点から、硬化性組成物B中の重合性単量体の総量100重量部に対して、001~10重量部が好ましく、010~3重量部がより好ましい。なお、光重合開始剤hを使用する際には、光重合を促進する目的で、公知の重合促進剤と組み合わせて用いてもよい。従って、硬化性組成物Bは、重合促進剤を含んでいてもよい。本発明の歯科用接着材料キットには、硬化後の機械的強度を高めるために、硬化性組成物B中にフィラーが含まれることが好ましい。硬化性組成物Bに用いるフィラーiとしては、接着性組成物Aで例示した前記のフィラーiと同じものが挙げられる。硬化性組成物Bに用いるフィラーiとして好ましくは、シリカ、ランタンガラス、バリウムガラス、ストロンチウムガラス、ソーダガラス、リチウムボロシリケートガラス、亜鉛ガラス、フルオロアルミノシリケートガラス、ホウ珪酸ガラス、バイオガラス、結晶石英、アルミナ、酸化チタン、酸化イットリウム、ジルコニアである。フィラーiの配合量は特に限定されないが、機械的強度及び操作性の観点から、硬化性組成物B中の重合性単量体の総量100重量部に対して、50~750重量部が好ましく、75~700重量部がより好ましい。歯科用非水系硬化性組成物Bは、貯蔵中に有機過酸化物gが、粉末状水溶性還元性化合物f及びアミン系還元剤d2とレドックス反応を起こさないようにするために、分包される。歯科用非水系硬化性組成物Bは好適には、2材に分包され、一方の材に、有機過酸化物gが含有され、他方の材に粉末状水溶性還元性化合物f及びアミン系還元剤d2が含有される。このとき、両材がペースト状になるように、両材には、重合性単量体が配合されることが好ましい。本発明の歯科用接着材料キットにおける接着性組成物A及び/又は硬化性組成物Bに、フッ素イオンを放出する公知の水溶性フッ化化合物を、接着性を低下させない程度の量配合しても良い。水溶性フッ化化合物としては、例えば、フッ化リチウム、フッ化ナトリウム、フッ化カリウム、フッ化ルビジウム、フッ化セシウム、フッ化ベリリウム、フッ化マグネシウム、フッ化カルシウム、フッ化ストロンチウム、フッ化バリウム、フッ化亜鉛、フッ化アルミニウム、フッ化マンガン、フッ化銅、フッ化鉛、フッ化銀、フッ化アンチモン、フッ化コバルト、フッ化ビスマス、フッ化スズ、フッ化ジアンミン銀、モノフルオロリン酸ナトリウム、フッ化チタンカリウム、フッ化スズ酸塩、フルオロ珪酸塩が例示される。水溶性フッ化化合物は、一種類単独を用いてもよく、複数種類を併用してもよい。水溶性フッ化化合物を配合する場合は、特開昭2-258602号公報などに記載される方法により微粒子化したり、特開平10-36116号公報に記載される方法によりポリシロキサンで被覆したりした上で配合することが好ましい。また、本発明の歯科用接着材料キットにおける接着性組成物A及び硬化性組成物Bには、性能を低下させない範囲で、公知の添加剤を配合することができる。かかる添加剤としては、重合禁止剤、酸化防止剤、顔料、染料、紫外線吸収剤、有機溶媒、増粘剤等が挙げられる。本発明の歯科用接着材料キットは、まず、接着対象に接着性組成物Aが使用され、次いで硬化性組成物Bが使用される。本発明の歯科用接着材料キットにおいて、接着性組成物Aは、プライマーとして構成することも、接着剤として構成することもできる。本発明の歯科用接着材料キットの使用形態としては、例えば、以下の1及び2が挙げられる。1接着性組成物Aをプライマーとして使用し、硬化性組成物Bを接着剤として使用する。2接着性組成物Aを1液型接着剤として使用し、硬化性組成物Bをコンポジットレジンとして使用する。接着性組成物Aをプライマーとして使用する際には、接着性組成物Aは、重合性単量体及び溶媒の総量100重量部中において、a1~40重量部、b20~50重量部、c30~75重量部含有することが好ましく、重合性単量体の総量100重量部に対し、d10.1~10重量部含有することが好ましい。硬化性組成物Bを接着剤として使用する際には、硬化性組成物Bは、重合性単量体の総量100重量部中において、b30~75重量部、e25~70重量部含有することが好ましく、重合性単量体の総量100重量部に対し、f0.1~3重量部、g0.1~10重量部、d20.25~4重量部含有することが好ましい。接着性組成物Aを1液型接着剤として使用する際には、接着性組成物Aは、重合性単量体及び溶媒の総量100重量部中において、a1~40重量部、b10~40重量部、c5~50重量部、e15~40重量部、水溶性有機溶媒5~50重量部含有することが好ましく、重合性単量体の総量100重量部に対し、d10.1~10重量部、h0.1~10重量部、i1~10重量部含有することが好ましい。硬化性組成物Bをコンポジットレジンとして使用する際には、硬化性組成物Bは、重合性単量体の総量100重量部中において、b20~65重量部、e35~80重量部含有することが好ましく、重合性単量体の総量100重量部に対し、f0.1~3重量部、g0.1~10重量部、d20.25~4重量部、i50~750重量部含有することが好ましい。本発明においては、接着性組成物Aを1液型歯科用接着剤として構成することが好ましい。本発明の歯科用接着材料キットの好ましい使用形態は、上記2である。上記2の使用態様においては、硬化性組成物Bに含まれる酸性基を含まない脂肪族重合性単量体bは、組成物の操作性、ペースト性状及び硬化物の機械的強度が優れる観点から、その60重量以上が二官能性以上の重合性単量体であることが好ましく、80重量以上が二官能性以上の重合性単量体であることがより好ましく、90重量以上が二官能性以上の重合性単量体であることがさらに好ましく、二官能性以上の重合性単量体のみを含むことが最も好ましい。本発明の歯科用接着材料キットによれば、優れた接着耐久性が得られる。本発明の歯科用接着材料キットは、歯科用支台築造材料キットであることが好ましい。このとき、上記2の形態で用いることが好ましく、光の届き難い根管深部でも高い接着力及び接着耐久性が得られる。以下、本発明を実施例及び比較例に基づいて説明するが、本発明はこれら実施例により限定されるものではない。なお、以下で用いる略記号は次の通りである。[酸性基含有重合性単量体a]MDP:10-メタクリロイルオキシデシルジハイドロジェンホスフェート4-META:4-メタクリロイルオキシエチルトリメリテートアンハイドライドMAC-10:11-メタクリロイルオキシウンデカン-1,1-ジカルボン酸4-MET:4-メタクリロイルオキシエチルトリメリテートPM:2-メタクリロイルオキシエチルジハイドロジェンホスフェートとビス2-メタクリロイルオキシエチルハイドロジェンホスフェートの混合物[酸性基を含まない脂肪族重合性単量体b]HEMA:2-ヒドロキシエチルメタクリレートGDMA:2-ヒドロキシ-1,3-ジメタクリロイルオキシプロパンGDEMA:1,2-ビス3-メタクリロイルオキシ-2-ヒドロキシプロポキシエタンNPG:ネオペンチルグリコールジメタクリレートTEGDMA:トリエチレングリコールジメタクリレート[水c]水[アミン系還元剤d1,d2]DEPT:N,N-ジ2-ヒドロキシエチル-p-トルイジンDMPT:N,N-ジメチル-p-トルイジン[酸性基を含まない芳香族重合性単量体e]Bis-GMA:2,2-ビス4-3-メタクリロイルオキシ-2-ヒドロキシプロポキシフェニルプロパンD2.6E:2,2-ビス4-メタクリロイルオキシポリエトキシフェニルプロパン[粉末状水溶性還元性化合物f]亜硫酸ナトリウム粉末平均粒径:6.1μm[有機過酸化物g]BPO:ベンゾイルパーオキサイド[光重合開始剤h]BAPO:ビス-2,4,6-トリメチルベンゾイルフェニルフォスフィンオキサイドCQ:dl-カンファーキノンPDE:N,Nジメチルアミノ安息香酸エチル重合促進剤[フィラーi]R972:アエロジル社製の微粒子シリカシラン処理Baガラス[有機溶媒]エタノール実施例1下記組成の歯科用水系接着性組成物をプライマーとして調製した。さらに下記のM-1材及びM-2材を接着剤として調製し、これら2材を組み合わせて両者の重量比が1:1の分包型歯科用非水系硬化性組成物を作製した。M-1材とM-2材を混合した組成物中の亜硫酸ナトリウムは粉末状で分散していた。この歯科用水系接着性組成物と分包型歯科用非水系硬化性組成物からなる歯科用接着材料キットについて、下記の引張接着強さの試験Q1を行って引張接着強さを求めた。また、分包型歯科用非水系硬化性組成物について、曲げ強さの試験Q2を行って曲げ強さを求めた。結果を表1に示す。歯科用水系接着性組成物P-1:MDP10重量部HEMA25重量部水65重量部DEPT1重量部M-1材:Bis-GMA40重量部HEMA30重量部NPG30重量部BPO1重量部M-2材:Bis-GMA40重量部HEMA30重量部NPG30重量部DEPT1.5重量部亜硫酸ナトリウム粉末平均粒径6.1μm1重量部引張接着強さの試験Q1:化学硬化ウシ下顎前歯の唇面を、流水下にて、80のシリコンカーバイド紙日本研紙社製で研磨して、象牙質の平坦面を形成した。平坦面を1000のシリコンカーバイド紙日本研紙社製を用いて、流水下にて、さらに研磨して、平滑面とした。平滑面に、直径4mmの丸穴を有する厚さ約150μmの粘着テープを貼着して、被着面積を規制した。次いで、上記丸穴内に、調製した歯科用水系接着性組成物P-1を筆を用いて塗布し、そのまま30秒間放置した後、エアーシリンジで接着性組成物の流動性が無くなるまで乾燥した。次いで、接着性組成物の塗布面に、M-1材とM-2材との混和物を小筆を用いて塗布した。塗布厚は約100μmとした。その塗布面に、市販の光重合型歯科用コンポジットレジンクラレメディカル社製、商品名クリアフィルAP-Xを載置し、離型フィルムクラレ社製、商品名エバールを被せた後その離型フィルムの上にスライドガラスを載置して押し付け、歯科用可視光線照射器J.MoritaUSA製、商品名JETライト3000にて40秒間光照射して硬化させた。得られた硬化物に市販の歯科用レジンセメントクラレメディカル社製、商品名パナビアフルオロセメントを用いて7mmφ×25mmのSUS304製の円柱棒の一端を接着して試験片とした。試験片は全部で16個作製した。接着1時間後に試験片を37°Cの水中に浸漬し、24時間後に水中から取り出して、万能試験機島津製作所製を用いて、引張接着強さを測定した。引張接着強さの測定は、クロスヘッドスピードを2mm/分に設定して行った。8個の試験片の測定値の平均値を引張接着強さとした。残りの象牙質に対して接着した試験片8個については、さらに4°Cの水槽と60°Cの水槽にそれぞれ1分間ずつ交互に4000回浸漬するサーマルサイクル負荷をかけた後、引張接着強さを測定した。このサーマルサイクル負荷後の引張接着強さでもって接着耐久性を評価した。結果を表1に示す。曲げ強さの試験Q2:化学硬化物の強度調製した分包型歯科用非水系硬化性組成物の第1材と第2材を同量採取し、30秒間混和した。得られた混和物を、ステンレス製の金型寸法2mm×2mm×25mmに充填後、上下をスライドガラスで圧接し、37°C空気中に1時間放置して硬化させた。得られた硬化物を金型から外し、試験片とした。10個の試験片を作製し、バリ取りした。37°Cの水中に24時間保管した後、万能試験機島津製作所社製、商品コードAGI-100を用いて、支点間距離20mm、クロスヘッドスピード1mm/分で曲げ強さを測定した。5個の試験片の測定値の平均値を曲げ強さとした。残りの試験片5個については、さらに70°Cの水中に1週間保管した後、曲げ強さを測定した。これを曲げ耐久性とした。実施例2実施例1の接着性組成物P-1材のDEPT1重量部に代えてDEPT0.2重量部とした下記組成のP-2材を調製した。このP-2材とM-1材及びM-2材について、先の引張接着強さの試験Q1を行なって、引張接着強さを求めた。また、分包型歯科用非水系硬化性組成物について、曲げ強さの試験Q2を行って曲げ強さを求めた。結果を表1に示す。歯科用水系接着性組成物P-2:MDP10重量部HEMA25重量部水65重量部DEPT0.2重量部実施例3実施例1の接着性組成物P-1材のDEPT1重量部に代えてDEPT8重量部とした下記組成のP-3材を調製した。このP-3材とM-1材及びM-2材について、先の引張接着強さの試験Q1を行なって、引張接着強さを求めた。また、分包型歯科用非水系硬化性組成物について、曲げ強さの試験Q2を行って曲げ強さを求めた。結果を表1に示す。歯科用水系接着性組成物P-3:MDP10重量部HEMA25重量部水65重量部DEPT8重量部比較例1実施例1の接着性組成物P-1材からDEPTを抜いた下記組成の接着性組成物P-4を調製した。また、実施例1のM-2材からDEPTを抜いた下記組成のM-3材を調製した。M-1材とM-3材を混合した組成物中の亜硫酸ナトリウムは粉末状で分散していた。このP-4材とM-1材及びM-3材について、先の引張接着強さの試験Q1及び曲げ強さの試験Q2を行なって、引張接着強さ及び曲げ強さをそれぞれ求めた。結果を表1に示す。歯科用水系接着性組成物P-4:MDP10重量部HEMA25重量部水65重量部M-3材:Bis-GMA40重量部HEMA30重量部NPG30重量部亜硫酸ナトリウム粉末平均粒径6.1μm1重量部実施例4実施例1のM-1材及びM-2材の代わりに、コンポジットレジンとして下記組成のA-1材及びB-1材を調製した。A-1材とB-1材を混合した組成物中の亜硫酸ナトリウムは粉末状で分散していた。このP-1材とA-1材及びB-1材について、下記の引張接着強さの試験Q3を行って引張接着強さを求めた。また、分包型歯科用非水系硬化性組成物について、曲げ強さの試験Q2を行って曲げ強さを求めた。結果を表1に示す。第1材A-1材:TEGDMA:35重量部GDEMA:10重量部Bis-GMA:30重量部D2.6E:25重量部BPO:1.5重量部シラン処理Baガラス:288重量部第2材B-1材:TEGDMA:20重量部GDEMA:10重量部Bis-GMA:30重量部D2.6E:40重量部DEPT:1.5重量部亜硫酸ナトリウム粉末平均粒径6.1μm1重量部シラン処理Baガラス:288重量部R972:3重量部引張接着強さの試験Q3:化学硬化ウシ下顎前歯の唇面を、流水下にて、80のシリコンカーバイド紙日本研紙社製で研磨して、象牙質の平坦面を形成した。平坦面を1000のシリコンカーバイド紙日本研紙社製を用いて、流水下にて、さらに研磨して、平滑面とした。平滑面に、直径4mmの丸穴を有する厚さ約150μmの粘着テープを貼着して、被着面積を規制した。次いで、上記丸穴内に、調製した歯科用水系接着性組成物P-1を筆を用いて塗布し、そのまま10秒間放置した後、エアーシリンジで接着性組成物の流動性がなくなるまで乾燥した。次いで、接着性組成物の塗布面に、調製した硬化性組成物の第1材A-1材と第2材B-1材の混和物を載置し、離型フィルムクラレ社製、商品名エバールを被せた後その離型フィルムの上にスライドガラスを載置して押しつけ、30分間放置し硬化させた。得られた硬化物に市販の歯科用レジンセメントクラレメディカル社製、商品名パナビアフルオロセメントを用いて7mmφ×25mmのSUS304製の円柱棒の一端を接着して試験片とした。試験片は全部で16個作製した。接着1時間後に試験片を37°Cの水中に浸漬し、24時間後に水中から取り出して、万能試験機島津製作所製を用いて、引張接着強さを測定した。引張接着強さの測定は、クロスヘッドスピードを2mm/分に設定して行った。8個の試験片の測定値の平均値を引張接着強さとした。残りの象牙質に対して接着した試験片8個については、さらに4°Cの水槽と60°Cの水槽にそれぞれ1分間ずつ交互に4000回浸漬するサーマルサイクル負荷をかけた後、引張接着強さを測定した。このサーマルサイクル負荷後の引張接着強さでもって接着耐久性を評価した。結果を表1に示す。表1に示すように、実施例1~4で作製した本発明歯科用接着材料キットは、牛歯象牙質に対して、初期及びサーマルサイクル後の接着強さが高く、長期に渡って優れた接着力を発現することがわかる。一方、比較例1で作製した歯科用接着材料キットは、牛歯象牙質に対して、サーマルサイクル後の接着強さが低いことがわかる。また、実施例1~4で作製した分包型歯科用硬化性組成物は長期に渡って曲げ強さを維持しており、曲げ耐久性が優れていることがわかる。一方、比較例1で作製した分包型歯科用硬化性組成物は、曲げ耐久性が低いことがわかる。実施例5下記組成の歯科用水系接着性組成物D-1材を1液型歯科用接着剤として作製した。また、このD-1材と実施例4のA-1材及びB-1材について、先の引張接着強さの試験Q3を行なって、引張接着強さを求めた。また、分包型歯科用非水系硬化性組成物について、曲げ強さの試験Q2を行って曲げ強さを求めた。結果を表2に示す。D-1材:MDP:10重量部HEMA:25重量部GDEMA:5重量部Bis-GMA:30重量部水:15重量部エタノール:15重量部DEPT:2重量部CQ:2重量部PDE:1重量部BAPO:1重量部R972:5重量部実施例6実施例5記載の歯科用接着剤D-1材のMDP10重量部の代わりに4-META10重量部を配合し、GDEMA5重量部の代わりにGDMA5重量部を配合し、歯科用接着剤D-2材を調製した。歯科用接着剤としてD-2材を用いた以外は実施例5と同様に試験した。結果を表2に示す。実施例7実施例5記載の歯科用接着剤D-1材のMDP10重量部の代わりにMAC-1010重量部を配合し、GDEMA5重量部の代わりにNPG5重量部を配合し、歯科用接着剤D-3材を調製した。歯科用接着剤としてD-3材を用いた以外は実施例5と同様に試験した。結果を表2に示す。実施例8実施例5記載の歯科用接着剤D-1材のMDP10重量部の代わりに4-METを10重量部配合し、歯科用接着剤D-4材を調製した。歯科用接着剤としてD-4材を用いた以外は実施例5と同様に試験した。結果を表2に示す。実施例9実施例5記載の歯科用接着剤D-1材のMDP10重量部の代わりにPMを10重量部配合し、DEPT2重量部の代わりにDMPT2重量部配合し、歯科用接着剤D-5材を調製した。歯科用接着剤としてD-5材を用いた以外は実施例5と同様に試験した。結果を表2に示す。実施例10実施例5記載の歯科用接着剤D-1材のMDP10重量部を15重量部配合に変更し、HEMA25重量部をHEMA30重量部配合に変更し、GDEMA5重量部を10重量部配合に変更し、Bis-GMA30重量部を15重量部に変更し、歯科用接着剤D-6材を調製した。歯科用接着剤としてD-6材を用いた以外は実施例5と同様に試験した。結果を表2に示す。実施例11実施例5記載の歯科用接着剤D-1材のMDP10重量部を20重量部配合に変更し、HEMA25重量部をHEMA10重量部配合に変更し、GDEMA5重量部を0重量部配合に変更し、Bis-GMA30重量部を40重量部に変更し、歯科用接着剤D-7材を調製した。歯科用接着剤としてD-7材を用いた以外は実施例5と同様に試験した。結果を表2に示す。実施例12実施例5記載の歯科用接着剤D-1材のCQ2重量部を4重量部配合に変更し、PDE1重量部を2重量部配合に変更し、BAPO1重量部を3重量部配合に変更し、歯科用接着剤D-8材を調製した。歯科用接着剤としてD-8材を用いた以外は実施例5と同様に試験した。結果を表2に示す。実施例13実施例5記載の歯科用接着剤D-1材のCQ2重量部を0重量部配合に変更し、PDE1重量部を0重量部配合に変更し、歯科用接着剤D-9材を調製した。歯科用接着剤としてD-9材を用いた以外は実施例5と同様に試験した。結果を表2に示す。実施例14実施例5記載の歯科用接着剤D-1材のMDP10重量部を5重量部配合に変更し、HEMA25重量部を10重量部配合に変更し、GDEMA5重量部を0重量部に変更し、Bis-GMA30重量部を15重量部配合に変更し、水15重量部配合を45重量部に変更し、エタノール15重量部を25重量部に変更し、歯科用接着材D-10材を調製した。歯科用接着剤としてD-10材を用いた以外は実施例5と同様に試験した。結果を表2に示す。実施例15実施例5記載の歯科用接着剤D-1材のHEMA25重量部を20重量部に変更し、GDEMA5重量部を0重量部に変更し、水15重量部を5重量部に変更し、エタノール15重量部を35重量部に変更し、歯科用接着剤D-11材を調製した。歯科用接着剤としてD-11材を用いた以外は実施例5と同様に試験した。結果を表2に示す。実施例16実施例5記載の歯科用接着剤D-1材のR972フィラー5重量部を1重量部配合に変更し、歯科用接着剤D-12材を調製した。歯科用接着剤としてD-12材を用いた以外は実施例5と同様に試験した。結果を表2に示す。実施例17実施例5記載の歯科用接着剤D-1材のR972フィラー5重量部を8重量部配合に変更し、歯科用接着剤D-13材を調製した。歯科用接着剤としてD-13材を用いた以外は実施例5と同様に試験した。結果を表2に示す。比較例2実施例5記載の歯科用水系接着剤D-1材のDEPT2重量部を0重量部に変更し、歯科用接着剤D-14材を調製した。また、実施例4のB-1材のDEPT1.5重量部を0重量部に変更し、B-2材を調製した。歯科用接着剤としてD-1材、B-1材の代わりにD-14材及びB-2材を用いた以外は実施例5と同様に試験した。結果を表2に示す。表2に示すように、実施例5~17で作製した本発明に係る1液型歯科用接着剤を含む歯科用接着材料キットは、牛歯象牙質に対して、初期及びサーマルサイクル後の接着強さが高く、長期に渡って優れた接着力を発現することがわかる。一方、比較例2で作製した歯科用接着材料キットは、牛歯象牙質に対して、接着しないことがわかる。また、実施例5~17で作製した分包型歯科用硬化性組成物の曲げ強さは長期に渡り維持されており、曲げ耐久性が優れていることがわかる。一方、比較例2で作製した分包型歯科用硬化性組成物は、曲げ耐久性が低いことがわかる。実施例18実施例5記載の歯科用接着剤D-1材のDEPTの配合量を2重量部から0.5重量部にし、歯科用接着剤D-15材を調製した。さらに、B-1材のDEPTの配合量を1.5重量部から1重量部にし第2材B-3材を調製した。歯科用接着剤としてD-15材、歯科用硬化性組成物の第2材にB-3材を用いた以外は実施例5と同様に試験した。結果を表3に示す。実施例19実施例18記載の第2材B-3材のDEPT配合量を1重量部から2重量部にし、第2材B-4材を調製した。歯科用硬化性組成物の第2材にB-4材を用いた以外は実施例18と同様に試験した。結果を表3に示す。実施例20実施例5記載の歯科用接着剤D-1材のDEPTの配合量を2重量部から1.5重量部にし、歯科用接着剤D-16材を調製した。歯科用接着剤としてD-16材を用いた以外は実施例18と同様に試験した。結果を表3に示す。実施例21実施例20記載の第2材B-3材の代わりに実施例19記載の第2材B-4材を用いた以外は実施例20と同様に試験した。結果を表3に示す。実施例22実施例20記載の第2材B-3材のDEPT配合量を1重量部から4重量部に変更し、第2材B-5材を調製した。歯科用硬化性組成物の第2材にB-5材を用いた以外は実施例20と同様に試験した。結果を表3に示す。実施例23実施例5記載の歯科用接着剤D-1材のDEPTの配合量を2重量部から8重量部にし、歯科用接着剤D-17材を調製した。歯科用接着剤としてD-17材を用い、歯科用硬化性組成物の第2材に実施例18記載のB-3材を用いた以外は実施例5と同様に試験した。結果を表3に示す。実施例24実施例18記載の第1材A-1材のTEGDMA35重量部を15重量部に変更し、GDEMA10重量部を5重量部に変更し、Bis-GMA30重量部を45重量部に変更し、D2.6E25重量部を35重量部に変更し、第1材をA-2材を調製した。また、第2材B-3材のTEGDMA20重量部を15重量部に変更し、GDEMA10重量部を5重量部に変更し、Bis-GMA30重量部を45重量部に変更し、D2.6E40重量部を35重量部に変更し、第2材をB-6材を調製した。歯科用硬化性組成物の第1材にA-2材、第2材にB-6材を用いた以外は実施例18と同様に試験した。結果を表3に示す。実施例25実施例18記載の第1材A-1材のTEGDMA35重量部を40重量部に変更し、GDEMA10重量部を5重量部に変更し、Bis-GMA30重量部を10重量部に変更し、D2.6E25重量部を10重量部に変更し、第1材をA-3材を調製した。また、第2材B-3材のTEGDMA20重量部を40重量部に変更し、GDEMA10重量部を5重量部に変更し、Bis-GMA30重量部を10重量部に変更し、D2.6E40重量部を10重量部に変更し、第2材をB-7材を調製した。歯科用硬化性組成物の第1材にA-3材、第2材にB-7材を用いた以外は実施例18と同様に試験した。結果を表3に示す。実施例26実施例18記載の第1材A-1材のBPO1.5重量部を0.5重量部に変更し、第1材A-4材を調製した。歯科用硬化性組成物の第1材にA-4材を用いた以外は実施例18と同様に試験した。結果を表3に示す。実施例27実施例18記載の第1材A-1材のBPO1.5重量部を5重量部に変更し、第1材A-5材を調製した。歯科用硬化性組成物の第1材にA-5材を用いた以外は実施例18と同様に試験した。結果を表3に示す。実施例28実施例18記載の第1材A-1材のシラン処理Baガラス288重量部を100重量部に変更し、第1材A-6材を調製した。また、第2材B-3材のシラン処理Baガラス288重量部を100重量部に変更し、第2材B-8材を調製した。歯科用硬化性組成物の第1材にA-6材、第2材にB-8材を用いた以外は実施例18と同様に試験した。結果を表3に示す。実施例29実施例18記載の第1材A-1材のシラン処理Baガラス288重量部を500重量部に変更し、第1材A-7材を調製した。また、第2材B-3材のシラン処理Baガラス288重量部を500重量部に変更し、第2材B-9材を調製した。歯科用硬化性組成物の第1材にA-7材、第2材にB-9材を用いた以外は実施例18と同様に試験した。結果を表3に示す。表3に示すように、実施例18~29で作製した本発明に係る1液型歯科用接着剤を含む歯科用接着材料キットは、牛歯象牙質に対して、初期及びサーマルサイクル後の接着強さが高く、長期に渡って優れた接着力を発現することがわかる。また、実施例18~29で作製した分包型歯科用硬化性組成物の曲げ強さは長期に渡り維持されており、曲げ耐久性が優れていることがわかる。実施例30実施例5記載の歯科用硬化性組成物第2材B-1材の亜硫酸ナトリウム粉末の配合量を1重量部から0.1重量部に変更し、B-10材を調製した。歯科用硬化性組成物の第2材にB-10材を用いた以外は実施例5と同様に試験した。結果を表4に示す。実施例31実施例5記載の歯科用硬化性組成物第2材B-1材の亜硫酸ナトリウム粉末の配合量を1重量部から3重量部に変更し、B-11材を調製した。歯科用硬化性組成物の第2材にB-11材を用いた以外は実施例30と同様に試験した。結果を表4に示す。比較例3実施例5記載の歯科用硬化性組成物第2材B-1材の亜硫酸ナトリウム粉末の配合量を1重量部から0重量部に変更し、B-12材を調製した。歯科用硬化性組成物の第2材にB-12材を用いた以外は実施例30と同様に試験した。結果を表4に示す。表4に示すように、実施例16及び実施例17で作製した本発明に係る1液型歯科用接着剤を含む歯科用接着材料キットは、牛歯象牙質に対して、初期及びサーマルサイクル後の接着強さが高く、長期に渡って優れた接着力を発現することがわかる。一方、比較例3で作製した歯科用接着材料キットは、牛歯象牙質に対して、サーマルサイクル後の接着強さが低かった。また、実施例30及び実施例31で作製した分包型歯科用硬化性組成物の曲げ強さは長期に渡り維持されており、曲げ耐久性が優れていることがわかる。実施例32実施例4記載の歯科用硬化性組成物第1材A-1材にCQを1.5重量部、BAPOを0.2重量部配合し、A-8材を調製した。さらに、実施例4記載の歯科用硬化性組成物第2材B-1材にPDEを2重量部配合し、B-13材を調製した。D-1材とこれらA-8材及びB-13材について、下記の引張接着強さの試験Q4及び曲げ強さの試験Q5を行い、接着強さ及び曲げ強さを求めた。結果を表5に示す。引張接着強さの試験Q4:光硬化ウシ下顎前歯の唇面を、流水下にて、80のシリコンカーバイド紙日本研紙社製で研磨して、象牙質の平坦面を形成した。平坦面を1000のシリコンカーバイド紙日本研紙社製を用いて、流水下にて、さらに研磨して、平滑面とした。平滑面に、直径4mmの丸穴を有する厚さ約150μmの粘着テープを貼着して、被着面積を規制した。次いで、上記丸穴内に、調製した歯科用水系接着性組成物D-1を筆を用いて塗布し、そのまま10秒間放置した後、エアーシリンジで接着性組成物の流動性がなくなるまで乾燥した。次いで、接着性組成物の塗布面に、調製した硬化性組成物の第1材と第2材の混和物を載置し、離型フィルムクラレ社製、商品名エバールを被せた後その離型フィルムの上にスライドガラスを圧接した。その圧接面に対し、歯科用可視光照射器株式会社モリタ製、ジェットライト3000で、10秒間光を照射して硬化させた。得られた硬化物に市販の歯科用レジンセメントクラレメディカル社製、商品名パナビアフルオロセメントを用いて7mmφ×25mmのSUS304製の円柱棒の一端を接着して試験片とした。試験片は全部で16個作製した。接着1時間後に試験片を37°Cの水中に浸漬し、24時間後に水中から取り出して、万能試験機島津製作所製を用いて、引張接着強さを測定した。引張接着強さの測定は、クロスヘッドスピードを2mm/分に設定して行った。8個の試験片の測定値の平均値を引張接着強さとした。残りの象牙質に対して接着した試験片8個については、さらに4°Cの水槽と60°Cの水槽にそれぞれ1分間ずつ交互に4000回浸漬するサーマルサイクル負荷をかけた後、引張接着強さを測定した。このサーマルサイクル負荷後の引張接着強さでもって接着耐久性を評価した。曲げ試験Q5:光硬化物の強度調製した分包型歯科用非水系硬化性組成物の第1材と第2材を同量採取し、30秒間混和した。得られた混和物を、ステンレス製の金型寸法2mm×2mm×25mmに充填後、上下をスライドガラスで圧接し、歯科用可視光照射器株式会社モリタ製、ジェットライト3000で、1点20秒で、片面を5点ずつ、両面に光を照射して硬化させた。硬化物を金型から外し、試験片とした。10個の試験片を作製し、バリ取りした。37°Cの水中に24時間保管した後、万能試験機島津製作所社製、商品コードAGI-100を用いて、支点間距離20mm、クロスヘッドスピード1mm/分で曲げ強さを測定した。5個の試験片の測定値の平均値を曲げ強さとした。残りの試験片5個については、さらに70°Cの水中に1週間保管した後、曲げ強さを測定した。これを曲げ耐久性とした。実施例33実施例32記載の歯科用硬化性組成物第1材A-8材のCQの配合量を0.1重量部に、BAPOを0.5重量部に変更し、A-9材を調製した。さらに、実施例32記載の歯科用硬化性組成物第2材B-13材のPDEの配合量を0.2重量部に変更し、B-14材を調製した。D-1材とこれらA-9材及びB-14材について、実施例32と同様に引張り接着強さ及び曲げ強さを求めた。結果を表5に示す。表5に示すように、実施例32及び実施例33で作製した本発明に係る1液型歯科用接着剤を含む歯科用接着材料キットは、牛歯象牙質に対して、初期及びサーマルサイクル後の接着強さが高く、長期に渡って優れた接着力を発現することがわかる。さらに、実施例実施例32及び実施例33で作製した分包型歯科用硬化性組成物の曲げ強さは長期に渡り維持されており、曲げ耐久性が優れていることがわかる。"